(57)【要約】 【課題】  本発明は、均一に着色可能で、高い耐熱水性を有する熱硬化性成形材料を得ることの可能な不飽和ポリエステル樹脂組成物及びこの製造法、並びにこれを用いた熱硬化性成形材料及び色むらの極めて少ない、高耐熱水性プラスチック成形品を提供する。【解決手段】  （ａ）テレフタル酸 aモル、（ｂ）α，β−不飽和多塩基酸又はその無水物 ｂモル、（ｃ）飽和多塩基酸又はその無水物 ｃモル及び（ｄ）多価アルコール ｄモル、（ｅ）ジシクロペンタジエン ｅモルの各成分を原料として含み、その配合モル比、（ａ＋ｂ＋ｃ）／ａ／ｂ／ｃ／ｄ／ｅが１／０．０１〜０．８／０．２〜０．９９／０〜０．７９／０．４〜１．８／０．０５〜１になるように配合して反応させた不飽和ポリエステル樹脂を架橋性単量体に溶解しジイソシアネ−トを反応させてなる不飽和ポリエステル樹脂組成物及びこの製造法、並びにこれを用いた熱硬化性成形材料及びプラスチック成形品。【選択図】    なし【特許請求の範囲】
【請求項１】
（ａ）テレフタル酸 aモル、（ｂ）α，β−不飽和多塩基酸又はその無水物 ｂモル、（ｃ）飽和多塩基酸又はその無水物 ｃモル及び（ｄ）多価アルコール ｄモル、（ｅ）ジシクロペンタジエン ｅモルの各成分を原料として含み、その配合モル比、（ａ＋ｂ＋ｃ）／ａ／ｂ／ｃ／ｄ／ｅが１／０．０１〜０．８／０．２〜０．９９／０〜０．７９／０．４〜１．８／０．０５〜１になるように配合して反応させた不飽和ポリエステル樹脂を架橋性単量体に溶解し、ジイソシアネ−トを反応させてなる不飽和ポリエステル樹脂組成物。
【請求項２】
（ａ）テレフタル酸 aモル、（ｂ）α，β−不飽和多塩基酸又はその無水物 ｂモル、（ｃ）飽和多塩基酸又はその無水物 ｃモル及び（ｄ）多価アルコール ｄモル、（ｅ）ジシクロペンタジエンマレート（ジシクロペンタジエンとマレイン酸のモノエステル） ｅモルの各成分を原料として含み、その配合モル比、（ａ＋ｂ＋ｃ）／ａ／ｂ／ｃ／ｄ／ｅが１／０．０１〜０．８／０．１５〜０．９４／０〜０．７９／０．４〜１．８／０．０５〜１になるように配合して反応させた不飽和ポリエステル樹脂を架橋性単量体に溶解しジイソシアネ−トを反応させてなる不飽和ポリエステル樹脂組成物。
【請求項３】
（ａ）ポリエチレンテレフタレート （ＰＥＴ）aモル（但し、含まれるテレフタル酸成分のモル数）、（ｂ）α，β−不飽和多塩基酸又はその無水物 ｂモル、（ｃ）飽和多塩基酸又はその無水物 ｃモル及び（ｄ）多価アルコール ｄモル、（ｅ）ジシクロペンタジエン ｅモルの各成分を原料として含み、その配合モル比、（ａ＋ｂ＋ｃ）／ａ／ｂ／ｃ／（ａ＋ｄ）／ｅが１／０．０１〜０．８／０．２〜０．９９／０〜０．７９／０．４〜１．８／０．０５〜１になるように配合して反応させた不飽和ポリエステル樹脂を架橋性単量体に溶解しジイソシアネ−トを反応させてなる不飽和ポリエステル樹脂組成物。
【請求項４】
（ａ）ポリエチレンテレフタレート aモル（但し、含まれるテレフタル酸成分のモル数）、（ｂ）α，β−不飽和多塩基酸又はその無水物 ｂモル、（ｃ）飽和多塩基酸又はその無水物 ｃモル及び（ｄ）多価アルコール ｄモル、（ｅ）ジシクロペンタジエンマレート（ジシクロペンタジエンとマレイン酸のモノエステル） ｅモルの各成分を原料として含み、その配合モル比、（ａ＋ｂ＋ｃ）／ａ／ｂ／ｃ／（ａ＋ｄ）／ｅが１／０．０１〜０．８／０．１５〜０．９４／０〜０．７９／０．４〜１．８／０．０５〜１になるように配合して反応させた不飽和ポリエステル樹脂を架橋性単量体に溶解しジイソシアネ−トを反応させてなる不飽和ポリエステル樹脂組成物。
【請求項５】
請求項１〜４のいずれかに記載の不飽和ポリエステル樹脂組成物の製造法。
【請求項６】
請求項１〜４のいずれかに記載の不飽和ポリエステル樹脂組成物を含有してなることを特徴とする熱硬化性成形材料。
【請求項７】
請求項６記載の熱硬化性成形材料を硬化させて得ることを特徴とするプラスチック成形品。
【発明の詳細な説明】
【技術分野】
【０００１】
本発明は、不飽和ポリエステル樹脂組成物及びこの製造法、並びにこれを用いた熱硬化性成形材料及びプラスチック成形品に関する。
【背景技術】
【０００２】
圧縮成形のための代表的な熱硬化性成形材料としては、ＳＭＣ（シートモールディングコンパウンド）及びＢＭＣ（バルクモールディングコンパウンド）が挙げられる。ＳＭＣは、一般に不飽和ポリエステル樹脂組成物、ビニルエステル樹脂組成物、アクリル樹脂組成物及びこれらの混合物をマトリックスとし、炭酸カルシウム、水酸化アルミニウムなどの充填剤、有機過酸化物などの硬化剤、ポリスチレン、酢酸ビニルなどの低収縮剤、ステアリン酸亜鉛などの内部離型剤、酸化マグネシウムなどの増粘剤、さらに顔料などを適宜混合したコンパウンドを下側のフィルム上に塗布し、その上に切断したロービング（ガラス繊維）を散布し、さらにその上に上述のコンパウンドを塗布したフィルムを重ね合わせたのち、ローラー間を通してガラス繊維に含浸、脱泡して、その後、熟成させることにより得られる、シート状成形材料であり、ＢＭＣは一般に、ＳＭＣと同様なコンパウンドにチョップドストランド（ガラス繊維）を加え混練して、その後、熟成させることにより得られる、塊状成形材料である。
【０００３】
これらの熱硬化性成形材料には、より自由なデザインが可能で高級感のある成形品を得るため、優れた光沢で、濃い着色が可能な機能が要求されるようになってきている。またこういった機能の要求と平行して、成形品の販売競争力を得るため、より安価な材料が求められてきた。
【０００４】
このような要求に対し、例えば、特許文献１や特許文献２には、スチレンモノマー含有水素化ビスフェノール系不飽和ポリエステル樹脂組成物とポリスチレン粉末を併用することにより、色むらのない着色成形品を製造する方法が提案されている。しかしながら、この方法では、ポリスチレン粉末の膨潤が乏しいために、低収縮効果が得られないだけでなく、ポリスチレン粉末の分散が不十分であると表面に残存して表面光沢や平滑性の低下や色むらを生じ、所期の成形品を得ることが困難であるという問題がある。
【０００５】
また、特許文献３には、不飽和ポリエステル樹脂と重合性単量体と増粘剤と顔料と酢酸ビニルーマレイン酸共重合体と界面活性剤とからなる硬化性樹脂組成物を使用することにより、着色の均一性に優れた低収縮ポリエステル成形品を得る技術が提案されている。しかし、酢酸ビニルーマレイン酸共重合体を低収縮剤として使用しているために、成形品の表面の平滑性や光沢性が不十分であり、美観に欠ける問題がある。
【０００６】
また、特許文献４には、特定の粒径を有する着色した充填材を使用したＳＭＣが開示されているが、これは、大理石模様に代表される石目調の模様付き成形品の美観向上が目的であり、単一色の着色、特に濃色に着色された繊維強化プラスチック成形品の美観向上に適用することは困難である。
【０００７】
また、特許文献５には、硬化時の収縮が少なく、表面の平滑性に優れ、且つ着色性の良好な成形品を得ることを目的として、低収縮剤にポリスチレンとスチレン−ブタジエン共重合体を併用した成形用樹脂組成物が開示されているが、スチレン-ブタジエン共重合体が成形品の表面に染み出して表面光沢や着色性を低下させる問題がある。
【０００８】
また、特許文献６にも同様な目的のために、特定数の平均分子量を有するアジピン酸系飽和ポリエステル樹脂を低収縮剤に使用した不飽和ポリエステル樹脂組成物が開示されているが、低収縮剤に飽和ポリエステル樹脂を使用していることから、硬化後の成形品は、不飽和ポリエステル樹脂と飽和ポリエステル樹脂の相分離により白色を帯びるために、美観に優れた成形品を得ることは困難である。
【０００９】
更に、特許文献７の、ポリエチレン−２、６−ナフタレート（以下ＰＥＮと略す）を必須成分として得られる不飽和ポリエステル樹脂組成物は、成形品の弾性率を低下させず、優れた光沢性、着色の均一性を得るために有用であるが、発明者等は、（ａ）テレフタル酸 aモル、（ｂ）α，β−不飽和多塩基酸又はその無水物 ｂモル、（ｃ）飽和多塩基酸又はその無水物 ｃモル及び（ｄ）多価アルコール ｄモル、（ｅ）ジシクロペンタジエン ｅモルの各成分を原料として含み、その配合モル比、（ａ＋ｂ＋ｃ）／ａ／ｂ／ｃ／ｄ／ｅが１／０．０１〜０．８／０．２〜０．９９／０〜０．７９／０．４〜１．８／０．０５〜１になるように配合して反応させた不飽和ポリエステル樹脂を架橋性単量体に溶解しジイソシアネ−トを反応させてなる不飽和ポリエステル樹脂組成物を用いた熱硬化性成形材料の成形品は、濃い着色をしても色むらが発生しないこと、更に耐熱水性も向上することを見出した。またテレフタル酸をＰＥＴから成分として得る方法は、例えば、ＰＥＴをＰＥＴ製造時に発生する端物屑、フィルム、ボトル、フレ−ク、ペレット、ボトル等のＰＥＴ成形品、その生産工程で発生する端物屑不良品等の廃棄対象物、回収された使用済みのフィルム、ボトル等でも使用可能であり、これらを用いた場合、材料費的に有利であり、樹脂組成物、熱硬化性成形材料、成形品をより安価にすることが可能である。
【００１０】
【特許文献１】特開昭５６−１２０３２７号公報
【特許文献２】特開昭５６−１２０７２２号公報
【特許文献３】特開昭５９−７５９１７号公報
【特許文献４】特公昭６０−２２６０５号公報
【特許文献５】特開平５−１４０４３４号公報
【特許文献６】特開平６−１０７９３７号公報
【特許文献７】特開２０００−１３６２３３号公報
【発明の開示】
【発明が解決しようとする課題】
【００１１】
本発明は、均一に着色可能で、高い耐熱水性を有する熱硬化性成形材料を得ることの可能な不飽和ポリエステル樹脂組成物及びこの製造法、並びにこれを用いた熱硬化性成形材料及び色むらの極めて少ない、高耐熱水性プラスチック成形品を提供するものである。
【課題を解決するための手段】
【００１２】
すなわち、本発明は、（ａ）テレフタル酸 aモル、（ｂ）α，β−不飽和多塩基酸又はその無水物 ｂモル、（ｃ）飽和多塩基酸又はその無水物 ｃモル及び（ｄ）多価アルコール ｄモル、（ｅ）ジシクロペンタジエン ｅモルの各成分を原料として含み、その配合モル比、（ａ＋ｂ＋ｃ）／ａ／ｂ／ｃ／ｄ／ｅが１／０．０１〜０．８／０．２〜０．９９／０〜０．７９／０．４〜１．８／０．０５〜１になるように配合して反応させた不飽和ポリエステル樹脂を架橋性単量体に溶解しジイソシアネ−トを反応させてなる不飽和ポリエステル樹脂組成物に関する。
また、本発明は、（ａ）テレフタル酸 aモル、（ｂ）α，β−不飽和多塩基酸又はその無水物 ｂモル、（ｃ）飽和多塩基酸又はその無水物 ｃモル及び（ｄ）多価アルコール ｄモル、（ｅ）ジシクロペンタジエンマレート（ジシクロペンタジエンとマレイン酸のモノエステル） ｅモルの各成分を原料として含み、その配合モル比、（ａ＋ｂ＋ｃ）／ａ／ｂ／ｃ／ｄ／ｅが１／０．０１〜０．８／０．１５〜０．９４／０〜０．７９／０．４〜１．８／０．０５〜１になるように配合して反応させた不飽和ポリエステル樹脂を架橋性単量体に溶解しジイソシアネ−トを反応させてなる不飽和ポリエステル樹脂組成物に関する。
また、本発明は、（ａ）ポリエチレンテレフタレート aモル（但し、含まれるテレフタル酸成分のモル数）、（ｂ）α，β−不飽和多塩基酸又はその無水物 ｂモル、（ｃ）飽和多塩基酸又はその無水物 ｃモル及び（ｄ）多価アルコール ｄモル、（ｅ）ジシクロペンタジエン ｅモルの各成分を原料として含み、その配合モル比、（ａ＋ｂ＋ｃ）／ａ／ｂ／ｃ／（ａ＋ｄ）／ｅが１／０．０１〜０．８／０．２〜０．９９／０〜０．７９／０．４〜１．８／０．０５〜１になるように配合して反応させた不飽和ポリエステル樹脂を架橋性単量体に溶解しジイソシアネ−トを反応させてなる不飽和ポリエステル樹脂組成物に関する。
また、本発明は、（ａ）ポリエチレンテレフタレート aモル（但し、含まれるテレフタル酸成分のモル数）、（ｂ）α，β−不飽和多塩基酸又はその無水物 ｂモル、（ｃ）飽和多塩基酸又はその無水物 ｃモル及び（ｄ）多価アルコール ｄモル、（ｅ）ジシクロペンタジエンマレート（ジシクロペンタジエンとマレイン酸のモノエステル） ｅモルの各成分を原料として含み、その配合モル比、（ａ＋ｂ＋ｃ）／ａ／ｂ／ｃ／ｄ／ｅが１／０．０１〜０．８／０．１５〜０．９４／０〜０．７９／０．４〜１．８／０．０５〜１になるように配合して反応させた不飽和ポリエステル樹脂を架橋性単量体に溶解しジイソシアネ−トを反応させてなる不飽和ポリエステル樹脂組成物に関する。
また、本発明は、これらの不飽和ポリエステル樹脂組成物の製造法に関する。
また、本発明は、これらの不飽和ポリエステル樹脂組成物を含有してなることを特徴とする熱硬化性成形材料に関する。
また、本発明は、この熱硬化性成形材料を硬化させて得ることを特徴とするプラスチック成形品に関する。
【発明の効果】
【００１３】
本発明の不飽和ポリエステル樹脂組成物及びこれを用いた熱硬化性成形材料は、高光沢で、濃い着色をしても色むらが発生せず、更に耐熱水性も向上する成形品が得られる。また、安価なＰＥＴを用いることで、樹脂組成物、熱硬化性成形材料、成形品を従来のものより安価にすることも可能である。
【発明を実施するための最良の形態】
【００１４】
本発明の不飽和ポリエステル樹脂組成物の製造法としては、上記必須成分を必須の割合で含有することを特徴とし、特に制限はないが、以下に実施形態の詳細について説明する。
本発明で必須成分となるα，β−不飽和多塩基酸又はその無水物としては、例えば、マレイン酸、フマル酸、イタコン酸、シトラコン酸等及びこれらの無水物等の反応性誘導体などが挙げられ、これらの内１種若しくは２種以上を使用することができる。
【００１５】
また、本発明で必須成分となる多価アルコールとしては、例えば、二価アルコール類、例えば、エチレングリコール、ジエチレングリコール、トリエチレングリコール、プロピレングリコール、ジプロピレングリコール、トリプロピレングリコール、ネオペンチルグリコール、ジブロムネオペンチルグリコール、１，３−プロパンジオール、１，２−ブタンジオール、１，３−ブタンジオール、１，４−ブタンジオール、１，２−ペンタンジオール、１，３−ペンタンジオール、１，２−ヘキサンジオール、１，４−ヘキサンジオール、１，６−ヘキサンジオール、２，３−ヘキサンジオール等の脂肪族グリコール、シクロペンタンジオール、シクロヘキサンジオール、水素化ビスフェノールＡ等の脂環式ジオール、ビスフェノールＡプロピレンオキシド付加物、ｐ−キシレン−α，α′−ジオール等の芳香族基含有ジオール、ペンタエリスリットジアリルエーテル等のエーテル類、三価以上の多価アルコール、例えば、グリセリン、トリメチロールプロパン、ペンタエリスリトール等が挙げられ、これらの内１種若しくは２種以上を使用することができる。
【００１６】
また、本発明に用いられる飽和多塩基酸又はその無水物としては、フタル酸、イソフタル酸、テレフタル酸、テトラヒドロフタル酸、メチルテトラヒドロフタル酸、エンドメチレンテトラヒドロフタル酸、ヘキサヒドロフタル酸、アジピン酸、セバシン酸、グルタル酸、ヘット酸、テトラブロムフタル酸、トリメリト酸、ピロメリット酸、ダイマー酸、こはく酸、アゼライン酸、ロジン−マレイン酸付加物等の芳香族カルボン酸、飽和酸及びこれらの無水物等の誘導体などが挙げられ、これらの内１種若しくは２種以上を使用することができる。
【００１７】
また、本発明に用いられるジシクロペンタジエンマレート（ジシクロペンタジエンとマレイン酸のモノエステル）は、ジシクロペンタジエン及び無水マレイン酸、水の等モル又は、ジシクロペンタジエン及びマレイン酸の等モルを同時に反応させて得たものでも良いし、ジシクロペンタジエンと水をあらかじめ反応させてジヒドロヒドロキシジシクロペンタジエンを作り、後から無水マレイン酸を反応させて得たものでも良い。
【００１８】
また、本発明に用いられるＰＥＴは、素材でなくてもかまわない。例えば、ＰＥＴ製造時に発生する端物屑、フィルム、ボトル、フレ−ク、ペレット、ボトル等のＰＥＴ成型品、その生産工程で発生する端物屑不良品等の廃棄対象物、回収された使用済みのフィルム、ボトル等のリサイクル品でも使用可能である。また、ＰＥＴを使用する場合には、あらかじめアルコ−ル存在下で解重合（一部エステル交換反応も進行すると考えられる）してから使用することが好ましく、この分解が速やかに進むように、ＰＥＴは５０ｍｍ以下、好ましくは、５ｍｍ以下に破壊、粉砕し、洗浄、乾燥しておくことが望ましい。
【００１９】
また、本発明で必須成分となるジイソシアネ−トとしては、トリレンジイソシアネ−ト（ＴＤＩ）、フェニレンジイソシアネ−ト（ＰＤＩ）、キシリレンジイソシアネ−ト（ＸＤＩ）１，６−ヘキサメチレンジイソシアネ−ト（ＨＭＤＩ）、４，４‘−ジフェニルメタンジイソシアネ−ト（ＭＤＩ）、イソホロンジイソシアネ−ト（ＩＰＤＩ）、テトラメチルキシリレンジイソシアネ−ト（ＴＭＸＤＩ）、シクロヘキサンジイソシアネ−ト（ＣＨＤＩ）、４，４’−ジシクロヘキシルメタンジイソシアネ−ト（ＤＣＨＭＤＩ）等市販されている２価のイソシアネ−トは殆ど使用できる。
【００２０】
ウレタン化触媒としては、トリエチルアミン、トリエチレンジアミン、Ｎ−メチルモルホリン等の第三級アミンやナフテン酸亜鉛、ナフテン酸コバルト、オクトエ酸銅、ジブチル錫ジラウレ−ト等の有機酸塩および有機金属化合物が用いられる。
【００２１】
ＰＥＴの解重合は、速やかにＰＥＴを分解するため、好ましくはＰＥＴの軟化点（およそ２００℃）以上の高温下で行われるが、使用するアルコールの沸点が低い場合は、これを高くするために好ましくは加圧下（好ましくは０．１〜０．５ＭＰａ）で行われる。また、例えば、ｔ−ブチルチタネ−ト、酢酸亜鉛、ジブチルチタネートのような触媒を使用することにより、分解温度を低下することができる。配合量は、ＰＥＴの配合量に対して、０．０１〜０．５重量％が好ましく、さらに好ましくは、０．１〜０．３重量％である。反応触媒の配合量が、０．５重量％を超えると、得られる樹脂硬化物の耐熱水性が低下する。本発明ではＰＥＴの分子量を、1モルのテレフタル酸と1モルのエチレングリコールから２モルの水を除いたものを１単位と考え、１９２とした。
【００２２】
必要に応じ、飽和多塩基酸エステルをＰＥＴの０〜２０重量％の範囲で使用することもできる。飽和多塩基酸エステルとしては、エチレングリコ−ル、プロピレングリコ−ル、ブチレングリコ−ル等のアルキレングリコ−ル、特に、直鎖状アルキレングリコ−ルとアジピン酸，セバシン酸、テレフタル酸等の二塩基酸、特に、直鎖状アルキレン基または、パラフェニル基とカルボキシル基が結合している二塩基酸との低分子量エステルまたは、高分子量エステル（すなわち飽和ポリエステル）があり、例えば、ジ（エチレンテレフタレ−ト）、ジ（ブチレンテレフタレ−ト）、ポリエチレン−２、６−ナフタレ−ト、ポリブチレンテレフタレ−ト、ジ（エチレンアジペ−ト）、ジ（ブチレンアジペ−ト）、ポリエチレンアジペ−ト、ポリブチレンアジペ−トなどが挙げられ、これらの内１種若しくは２種以上を使用することができる。
【００２３】
本発明における不飽和ポリエステル樹脂は、（ａ）テレフタル酸 aモル、（ｂ）α，β−不飽和多塩基酸又はその無水物 ｂモル、（ｃ）飽和多塩基酸又はその無水物 ｃモル及び（ｄ）多価アルコール ｄモル、（ｅ）ジシクロペンタジエン ｅモルを必須成分とするが、その配合比は、（ａ＋ｂ＋ｃ）／ａ／ｂ／ｃ／ｄ／ｅが１／０．０１〜０．８／０．２〜０．９９／０〜０．７９／０．４〜１．８／０．０５〜１、 好ましくは１／０．１〜０．６／０．４〜０．９／０〜０．５／０．５〜１．５／０．０５〜０．６、さらに好ましくは１／０．２〜０．４／０．６〜０．８／０〜０．２／０．６〜１．３／０．０５〜０．４とされる。（ａ＋ｂ＋ｃ）／ａが１／０．０１未満では、得られる成形品の表面光沢が低下し、１／０．８を超えると、（ｂ）α，β−不飽和多塩基酸又はその無水物が減ることとなり良好な硬化性が得られない。逆に、（ａ＋ｂ＋ｃ）／ｂが１／０．２未満では、良好な硬化性が得られず、１／０．９９を超えると得られる成形品の表面光沢が低下する。また、（ａ＋ｂ＋ｃ）／ｃが１／０．７９を超えると、（ｂ）α，β−不飽和多塩基酸又はその無水物が減ることとなり良好な硬化性が得られない。また、（ａ＋ｂ＋ｃ）／ｄが１／０．４未満、または、１／１．８を超えると不飽和ポリエステル樹脂が高分子量とならず、成形品に十分な強度が得られない。また、（ａ＋ｂ＋ｃ）／ｅが１／０．０５未満では、得られる成形品の着色の均一性が保てず、１／１を超えると成形品が脱型し難くなり、また成形品の靭性が低下する。
【００２４】
同様にジシクロペンタジエンの代わりにジシクロペンタジエンマレートを用いた場合、ジシクロペンタジエンマレート中のマレイン酸分を考慮し、特に（ａ）テレフタル酸 aモル、（ｂ）α，β−不飽和多塩基酸又はその無水物 ｂモル、（ｃ）飽和多塩基酸又はその無水物 ｃモルの各成分の配合モル比は、（ａ＋ｂ＋ｃ）／ｂが１／０．１５〜０．９４、 好ましくは１／０．３５〜０．８５、さらに好ましくは１／０．５５〜０．７５とされ、この場合（ａ＋ｂ＋ｃ）／ｂが１／０．１５未満では、良好な硬化性が得られず、１／０．９４を超えると得られる成形品の表面光沢が低下する。
【００２５】
本発明において、テレフタル酸の代わりにＰＥＴを用いた場合の必須、また、好ましい、より好ましい各成分の配合モル比、及び制限される理由は、上述のテレフタル酸を用いた場合と同じである。また、本発明で必須成分となるジイソシアネ−トは、（ａ＋ｂ＋ｃ＋ｄ+ｅ）１００重量部に対し、０．１〜１重量部が好ましい。０．１以下では、十分な強度は得られず、１重量部以上では、樹脂の安定性が低下する。また、ウレタン化触媒は、（ａ＋ｂ＋ｃ＋ｄ+ｅ）１００重量部の０．０１〜０．１重量部が好ましい。
【００２６】
また、本発明における不飽和ポリエステル樹脂には、必要に応じて、アマニ油、大豆油、トール油、ヒマシ油等の植物油脂肪酸、グリシジルメタアクリレート又はグリシジルアクリレート等のエポキシ基を有するメタクリレート、アクリレート等の変性成分を酸成分（ａ＋ｂ＋ｃ）の０〜２０ｗｔ％の割合で使用しても良い。
【００２７】
また、不飽和ポリエステル樹脂を淡色に保つため、また成形品の脱型性を向上するため、亜リン酸のトリエステル及びリン酸のトリエステルから選ばれる化合物、例えば、亜リン酸トリメチル、亜リン酸トリエチル、亜リン酸トリフェニル、リン酸トリフェニルなどを不飽和ポリエステル樹脂の総量を１００重量部とするとき、０．０１〜１．０重量部、好ましくは０．０５〜０．５重量部、より好ましくは０．１〜０．３重量部の範囲で使用しても良い。
【００２８】
また、本発明における不飽和ポリエステル樹脂の合成法としては、従来から公知の方法によることができる。例えば、多塩基酸成分、多価アルコール成分とを縮合反応させ、両成分が反応するときに生じる縮合水を系外に除きながら進められる。縮合水を系外に除去することは、好ましくは不活性気体を通じることによる自然留出又は減圧留出によって行われる。縮合水の留出を促進するため、トルエン、キシレンなどの溶剤を共沸成分として系中に添加することもできる。反応の進行は、一般に反応により生成する留出分量の測定、末端の官能基の定量、反応系の粘度の測定などにより知ることができる。
【００２９】
反応の温度は、使用する材料の沸点により、便宜選択でき特に制限はないが、１５０℃以上とすることが好ましく、また酸化による副反応を防止するためにチッ素、二酸化炭素などの不活性気体を通気しながら反応させることが好ましい。このことから、反応装置としては、ガラス、ステンレス製等のものが選ばれ、撹拌装置、水とアルコール成分の共沸によるアルコール成分の留出を防ぐための分留装置、反応系の温度を高める加熱装置、この加熱装置の温度制御装置、チッ素など不活性気体の吹込み装置等を備えた反応装置を用いるのが好ましい。
【００３０】
各材料の仕込み順としては、多塩基酸成分と多価アルコールを同時に仕込み縮合反応させる１段合成法と、一部の多塩基酸成分と多価アルコール成分を縮合反応させ、途中で、残りの多塩基酸成分、多価アルコール成分を仕込んで反応させる２段合成法等により行うことができ、その他製造条件に特に制限はない。しかしながら、反応を円滑且つゲル化、副反応等の不具合を防止する意味で、ＰＥＴを用いる場合には、これと多価アルコールの一部又は全量をはじめに仕込み、上述の方法で解重合せしめ、その後残りの成分を反応させることが好ましい。また、ジシクロペンタジエンマレートを用いる場合には、上述のようにあらかじめジシクロペンタジエン及び無水マレイン酸、水の等モル又は、ジシクロペンタジエン及びマレイン酸の等モルを反応させて準備し、他の成分と同様に用いることが好ましい。
【００３１】
また、本発明に用いられる架橋性単量体に特に制限はないが、例えば、スチレン、ビニルトルエン、２−メチルスチレン、３−メチルスチレン、ｐ−メチルスチレン、α−メチルスチレン、ｔ−ブチルスチレン、ジビニルベンゼン等の芳香族ビニル化合物、クロルスチレン、ジクロルスチレン、臭化スチレン等のハロゲン化スチレン、ピバリン酸ビニル、２−エチルヘキサン酸ビニル、ラウリル酸ビニル、安息香酸ビニル等のカルボン酸モノビニルエステル類、ネオペンチルグリコールジメタクリレート、ペンタエリスリトールテトラメタクリレート、ジペンタエリスリトールテトラメタクリレート、ペンタエリスリトールヘキサメタクリレート、ペンタエリスリトールヘキサアクリレートなどの多価アルコールのメタクリル酸エステル、メチル（メタ）アクリレート（（メタ）アクリレートは、メタクリレートあるいはアクリレートを意味する。以下同じ）、エチル（メタ）アクリレート、ブチル（メタ）アクリレート、グリシジル（メタ）アクリレート、トリアリルシアヌレート、トリメチロールプロパン、トリ（メタ）アクリレート、ジアリルフタレート、アクリロニトリル等が挙げられ、これらの内１種若しくは２種以上を使用することができる。これらの中では、粘度と硬化性のバランスが良いスチレンが好ましい。
【００３２】
不飽和ポリエステル樹脂と架橋性単量体とを配合し、硬化性を調整するために必要により重合禁止剤などを加えて不飽和ポリエステル樹脂組成物とされる。このときの不飽和ポリエステル樹脂と架橋性単量体との配合割合は、両者の合計量を１００重量部とするとき、不飽和ポリエステル樹脂が２０〜８０重量部、架橋性単量体が８０〜２０重量部とするのが好ましい。２０重量部未満であると不飽和ポリエステル樹脂組成物の粘度が低すぎ、これを用いた熱硬化性成形材料を成形しても硬化収縮が大きく、成形品に割れ、クラック等が生じる場合がある。不飽和ポリエステル樹脂が８０重量部を超えると、粘度が高すぎて塗布したり、他の成分と混合しにくくなる場合がある。このことから、不飽和ポリエステル樹脂が４５〜７０重量部、架橋性単量体が５５〜３０重量部とするのがより好ましい。
【００３３】
不飽和ポリエステル樹脂を架橋性単量体に溶解した、不飽和ポリエステル樹脂組成物を調整する方法としては、特に制限はないが、あらかじめ架橋性単量体を４０〜１００℃に加温しておくと溶解しやすい。この時、７０℃以上の不飽和ポリエステル樹脂を溶解する場合には、溶解した不飽和ポリエステル樹脂組成物がゲル化しないように、溶解中の不飽和ポリエステル樹脂組成物を７０℃以下にすることが好ましい。
【００３４】
重合禁止剤としては、パラベンゾキノン、トルキノン、ナフトキノン、フェナンスラキノン、２，５−ジフェニルパラベンゾキノン、２，５−ジアセトキシパラベンゾキノン等のキノン類、トルハイドロキノン、ハイドロキノン、ターシャリブチルカテコール、モノターシャリブチルハイドロキノン、２，５ジターシャリブチルハイドロキノン、ハイドロキノンモノメチルエーテル等のハイドロキノン類、２，６−ジターシャリブチルフェノール、２，４−ジメチル−６−ターシャリブチルフェノール、２，６−ジターシャリブチル−４−メチルフェノール等のフェノール類、ジターシャリブチルパラクレゾール等のクレゾール類、ナフテン酸銅等の有機銅塩、アセトアミジンアセテート等のアミジン類、フェニルヒドラジン塩酸塩等のヒドラジン類、トリメチルベンジルアンモニウムクロライド等の第４級アンモニウム塩類等が挙げられ、これらの内１種若しくは２種以上を使用することができる。
【００３５】
重合禁止剤の使用量は、要求される硬化性により適宜決定されるが、不飽和ポリエステル樹脂組成物に対して５重量％以下であることが好ましく、１重量％以下であることがより好ましい。
【００３６】
また、重合禁止剤は、不飽和ポリエステル樹脂組成物を熱硬化性成形材料として用いる場合、これの製造時に入れてもいい。ウレタン化の方法は、不飽和ポリエステル樹脂を架橋性単量体に溶解した後、樹脂の温度を５０〜６０℃に保温し、予めジイソシアネ−トを同量程度の架橋性単量体に溶解しておき、３〜６時間かけて滴下し反応させる。ウレタン化触媒は、（ａ＋ｂ＋ｃ＋ｄ+ｅ）と同時に添加しておいても良い。
【００３７】
次に、本発明となる不飽和ポリエステル樹脂組成物の使用方法について説明する。
本発明となる不飽和ポリエステル樹脂組成物は、熱硬化性成形材料として用いることが意匠性に優れた高光沢と高平滑性、均一な着色性、高い耐熱水性を発現するために有効であるが、本発明となる不飽和ポリエステル樹脂組成物に必要に応じて、ナフテン酸コバルト、オクテン酸コバルト、オクテン酸マンガン等の金属石鹸類、Ｎ，Ｎ−ジメチルアニリン、Ｎ，Ｎ−ジエチルアニリン等の芳香族３級アミン類、Ｎ，Ｎ−ジメチルアセトアセタミド、Ｎ，Ｎ−ジエチルアセトアセタミド、アセト酢酸メチル、アセト酢酸エチル、アセチルアセトン、ジメドン、ジベンゾイルメタン、アセチルシクロペンタン、アセチルブチロラクトン、フェニルジエタノールアミン等の硬化促進剤や、酸化珪素微粉体などの揺変性付与剤、グリセリン等の揺変助剤、ワックス類、消泡剤、炭酸カルシウム、水酸化アルミニウム、各種バルーン等の充填材等を加え成形用樹脂組成物とし、注型法、または、ガラス繊維、カーボン繊維等の強化材に含浸させる、例えば、ハンドレイアップ法、スプレーアップ法等のオープンモールド法、ＲＴＭ法、バック法等の注入成形法に適用しても、同様な効果を奏する。
【００３８】
次に、本発明となる熱硬化性成形材料について説明する。
本発明となる熱硬化性成形材料は、本発明となる不飽和ポリエステル樹脂組成物を使用することを特徴とし、これ意外に特に制限はないが、必要に応じて、低収縮剤、充填剤、硬化剤、内部離型剤、重合禁止剤、着色剤、増粘材及び強化材等を含んでなる。
【００３９】
低収縮剤としては、慣用されている熱可塑性樹脂を挙げることができる。例えば、ポリスチレン、ポリ酢酸ビニル、ポリメチルメタクリレート、ポリエチレン、ポリ−ε−カプロラクタム、飽和ポリエステル、ポリ塩化ビニル、ポリブタジエン、スチレン−アクリル酸共重合体、スチレン−酢酸ビニル共重合体、アクリロニトリル−スチレン共重合体等、また、スチレンブタジエンゴム、ニトリルゴム等の熱可塑性ゴムが挙げられ、これらを１種若しくは２種以上を併用して用いることができる。その配合量は、成形品の収縮率や表面平滑性、表面光沢を考慮して決定され、特に制限はないが、不飽和ポリエステル樹脂組成物との総量１００重量部に対して１〜５０重量部、好ましくは５〜３０重量部である。１重量部未満では、得られる成型品の成形収縮率が大きくなる。また５０重量部を超えると低収縮剤が分離しやすく、得られる成型品の外観、表面光沢、着色の均一性が悪化する。
【００４０】
充填剤としては、炭酸カルシウム、炭酸マグネシウム、炭酸バリウム、硫酸バリウム、硫酸カルシウム、水酸化アルミニウム、酸化アルミニウム、クレー、タルク、カオリン、シリカ（石英粉末）、粉砕石、硅砂、ケイソウ土、雲母粉末、ガラス粉末、ガラスバルーン、シラスバルーン、炭酸バルーン、有機系バルーン、酸化亜鉛、木粉、各種ＦＲＰ成形品の粉砕物等等が挙げられる。これらのうち炭酸カルシウム、特に重質炭酸カルシウムが好ましい。重質炭酸カルシウムの平均粒径は０．０５〜５０μｍが好ましく、より好ましくは０．１〜０．８μｍ、さらに好ましくは０．４〜０．６μｍである。平均粒径が５０μｍを超えると成形品に十分な光沢が得られず、０．０５μｍ未満の場合、得られる調合樹脂の粘度が高すぎ、繊維への含浸がわるくなり、成形品特性が悪化する。この充填材の配合量は、成形品の強度等の物性、不飽和ポリエステル樹脂組成物の粘度、流動性を考慮されて決定されるが、不飽和ポリエステル樹脂組成物の総量１００重量部に対して５０〜３００重量部が好ましく、より好ましくは１００〜２００重量部である。上記の範囲内より少ないと熱硬化性成形材料の増粘度が低く、べとついて扱い難く、また範囲内より多くなると、成形材料用樹脂組成物の粘度が高くなって、作業性や繊維強化材への含浸性が悪くなる。
【００４１】
硬化剤としては、メチルエチルケトンパーオキシド、メチルイソブチルケトンパーオキシド、シクロヘキサノンパーオキシド等のケトンパーオキシド類、ベンゾイルパーオキシド、イソブチルパーオキシド等のジアシルパーオキシド類、クメンハイドロパーオキシド、ｔ−ブチルハイドロパーオキシド等のハイドロパーオキシド類、ジクミルパーオキシド、ジ−ｔ−ブチルパーオキシド等のジアルキルパーオキシド類、１，１−ジ−ｔ−ブチルパーオキシ−３，３，５−トリメチルシクロヘキサノン、２，２−ジ−（ｔ−ブチルパーオキシ）−ブタン等のパーオキシケタール類、ｔ−ブチルパーオキシベンゾエート、ｔ−ブチルパーオキシ−２−エチルヘキサノエート、ｔ−アミルパーオキシ−２−エチルヘキサノエート、ｔ−ヘキシルパーオキシ−２−エチルヘキサノエート、２，４，４−トリメチルペンチルパーオキシ−２−エチルヘキサノエート等のアルキルパーエステル類、ビス（４−ｔ−ブチルシクロヘキシル）パーオキシジカーボネイト、ｔ−ブチルパーオキシイソブチルカーボネイト等のパーカーボネイト類等の有機過酸化物等が挙げられる。硬化剤の種類及び量は、成形サイクルのみではなく材料の保存性、色ムラ等の面に影響があるため、それぞれに応じて、また、成形温度によって決定されるもので、この組み合わせに制限はないが、材料の保存性、成形サイクルの面から不飽和ポリエステル樹脂組成物１００重量部に対して０．１〜５重量部が好ましく、より好ましくは０．５〜２重量部である。
【００４２】
内部離型剤としては、ステアリン酸のような脂肪族有機酸やステアリン酸亜鉛、ステアリン酸カルシウム等のその金属塩、ワックス系、シリコーン系等が挙げられ、これらを併用して使用することも可能である。なお、脂肪族有機酸の金属塩については、成形温度より低融点の金属塩を選択する方が好ましい。その配合量は、不飽和ポリエステル樹脂組成物の総量１００重量部に対して０．５〜２０重量部、好ましくは１〜７重量部である。０．５重量部未満では成形品が型に付き、脱型しづらく、また成形品にクラック等が入る場合がある。また２０重量部を超えると、離型剤が多すぎて成形品強度が低下する傾向にある。
【００４３】
着色剤としては、成形品を着色する場合に使用するものであり、酸化チタン、カーボンブラック、弁柄等の無機顔料や、フタロシアニンブルー等の有機物が挙げられる。その配合量は、得られる成型品の意匠性等により便宜決定されるが、不飽和ポリエステル樹脂組成物の総量１００重量部に対して０．０１〜２０部、好ましくは０．５〜５重量部である。
【００４４】
増粘剤としては、酸化マグネシウム、水酸化マグネシウム、酸化カルシウム、酸化カリウム、水酸化カリウム、酸化亜鉛等等が挙げられる。その配合量は、不飽和ポリエステル樹脂組成物の総量１００重量部に対して０．１〜５重量部が好ましく、より好ましくは０．５〜２重量部である。増粘剤が少なすぎると樹脂組成物の粘度が上昇せず、また増粘剤が多すぎると粘度が上昇し過ぎて圧縮成形時に熱硬化性成形材料の流動性が悪くなる。
また、本発明の熱硬化性成形材料には、着色したポリエステル、ウレタン等の粉砕物、マイカ粉等の模様材、粘度調整剤、湿潤剤、紫外線吸収剤等の添加成分を必要に応じて用いてもよい。その使用量は特に制限はないが、好ましくは熱硬化性成形材料に対して２０重量％以下であることが好ましく、５重量％以下であることがより好ましい。
【００４５】
強化材としては、ガラス繊維、炭素繊維、石綿繊維、ウイスカー、有機合成繊維、天然繊維等の繊維強化材が挙げられる。これらは、０．５〜６０ｍｍに切断したものに、本発明になる不飽和ポリエステル樹脂組成物に上述の副資材を混合したコンパウンドを含浸して使用される。この強化材は、本発明の熱硬化性成形材料中で０．５〜５０重量％の割合で使用され、１０〜３０重量％の範囲がより好ましい。
【００４６】
本発明になる熱硬化性成形材料、例えばＳＭＣ及びＢＭＣは、それぞれ、通常のＳＭＣ製造装置又はＢＭＣ製造装置を用いて製造することができる。
ＳＭＣの場合、本発明になる不飽和ポリエステル樹脂組成物に上述の副資材をデゾルバー、プラネタリーミキサー、万能撹拌機等の各種撹拌機で混合したコンパウンドを作製する。この時、使用される成分の混合順序については特に制限はないが、増粘剤を配合する場合には、強化材含浸前の粘度上昇を避けるため、増粘剤を後から混合することが好ましい。このコンパウンドを、ポリエチレンフィルム、ポリプロピレンフィルム等の離型フィルム上に均一の厚さとなるように塗布し、この上に所定の長さにカットされたガラス繊維等の強化材を均一に散布し、さらにこの上に調合樹脂を塗布した他のフィルムを、散布した強化材が調合樹脂で挾まれるるようにして重ね合わせ、これをロールに巻き取り、シート状成形材料とする。
【００４７】
ＢＭＣの場合、ＳＭＣと同様なコンパウンドに強化材を混合する際には、例えば、ニーダー、ボールミル、ロール式ミル、スクリュウ押出式混練機等の装置、デゾルバー、プラネタリーミキサー、万能撹拌機等の各種撹拌機を用いて行い、バルク状成形材料とする。混合の際には、摩擦熱で混和物がゲル化しないように注意する。また、気泡を巻き込まないために減圧脱気を行うことも好ましい。必要に応じて熟成等を行ってシート状成形材料とすることができる。増粘剤を配合した場合には室温（２５℃）〜６０℃の温度に加熱すると熟成を早くすることができる。
【００４８】
熱硬化性成形材料の熟成は、成形品によって決定され特に制限はないが、３５℃における強化材を抜いたコンパウンド粘度が１，０００〜２００，０００Ｐａ・ｓとなるように調整されるのが好ましく、５，０００〜１５０，０００Ｐａ・ｓとなるように調整されるのがより好ましく、３０，０００〜１３０，０００Ｐａ・ｓとなるように調整されるのが特に好ましく、これらは、増粘剤の配合量や熟成条件によって調整することができる。粘度が低すぎると、成形品表面にスカミングが発生し易く、また粘度が高すぎると型締め時間が長くなって成形サイクルが長くなる傾向を示す。
【００４９】
次に、本発明となる熱硬化性成形材料を硬化させて得ることを特徴とするプラスチック成形品について説明する。
本発明となる熱硬化性成形材料の成形方法としては、本発明となる熱硬化性成形材料を硬化させて得ることを特徴とする以外、特に制限はないが、例えば、圧縮成形、トランスファー成形、コールドプレス等により行われる。成形条件としては、使用した硬化剤の分解温度及び重合禁止剤の種類と量によって決定されるもので、特に制限はないが、生産性、及びプラスチック成形品に優れた光沢を得るために、型温を４０〜２００℃、より好ましくは７０〜１６０℃、さらに好ましくは１２０〜１５０℃に加熱し、面圧を０．５〜５０ＭＰａ、より好ましくは１〜２０ＭＰａ、さらに好ましくは５〜１５ＭＰａで圧縮成形することが好ましい。また、型表面は、より優れた光沢を発現するため、鏡面平滑に処理したものを用いるのが好ましい。
【００５０】
本発明となるプラスチック成形品としては、特に制限はないが、例えば浴室ユニット（壁、防水パン、天井、エプロン、カウンター等）、浴槽、浄化槽、洗面台、キッチンカウンター、壁材等の各種住宅機器、各種のパイプ、タンク製品、梁、グレーチング等の建設資材、カップ、トレイ等の雑貨品、また船艇、車両部材（カウル、エアロパーツ）等の広範囲な成形品等が考えられる。
【実施例】
【００５１】
次に、実施例及び比較例により本発明を詳細に説明するが、本発明はこれによって制限されるものではない。
実施例１
【００５２】
（１） 還流管、不活性ガス導入管、温度計、撹拌機を取り付けた３リットル四口フラスコにジシクロペンタジエンを９６６．３ｇ、無水マレイン酸を６９６．５ｇ、蒸留水を１２７．９ｇ、不活性気流中、発熱を抑えながらマントルヒーターで加温し、１４０℃で２時間反応させて、ジシクロペンタジエンとマレイン酸のモノエステル（ジシクロペンタジエンマレート）ＤＭ−１を得た。
（２）  次に、（１）と同様な装置にＰＥＴを６８２．３ｇ、ネオペンチルグリコールを３６９．６ｇ、プロピレングリコールを５４０．２ｇ、ｔ−ブチルチタネートを０．１７ｇ仕込み、不活性気流中、２００℃に加温し、５時間反応させた。その後、１６０℃に冷却し、更に、（１）で得たＤＭ−１を８９５．４ｇ、無水マレイン酸を８１２．６ｇ、トルキノンを０．０７ｇ仕込み、２１０℃に加温し、１０時間縮合反応させて、酸価１８の不飽和ポリエステル樹脂ＵＰ−I(数平均分子量：２８００、ゲル浸透クロマトグラフィーにて測定)を得た。このＵＰ−Iを６０重量部、トルキノンを０．０３％溶解させたスチレン４０重量部に加え完全に溶解させ、樹脂温度を５０〜６０℃に保温し、１０．０ｇのスチレンに溶解した１０．０ｇの１，６−ヘキサメチレンジイソシアネ−トを５時間かけて滴下し、不飽和ポリエステル樹脂ＵＰ−１を得た。
(３)  ＵＰ−１を８０重量部、ゲル浸透クロマトグラフィーにて測定した数平均分子量８０，０００のポリスチレンの３２重量％スチレン溶液を２０重量部、ｔ−ブチルパーベンゾエート（日本油脂株式会社製パーブチルＺ（商品名））１重量部、代表粒径０．６２μｍの炭酸カルシウムを１３０重量部、ステアリン酸亜鉛４重量部、パラベンゾキノン０．０４重量部、カーボンブラック（乱層黒鉛構造炭素粉）１重量部、酸化マグネシウム１重量部を充分に混合してコンパウンドＣ−１を得た。その後、ＳＭＣ製造装置により、上下のポリプロピレンフィルムにＣ−１を塗布し、下側に１インチに切断したロービング（ガラス繊維）をＳＭＣ中の含有量２３重量％となるよう散布し、Ｃ−１を塗布した面を重ね合わせたのち、デュアルワイヤメッシュ方式のローラー間を通して含浸、脱泡し、その後、３５℃で３日目熟成させてＳＭＣ−１を得た。
（４） ＳＭＣ−１からポリプロピレンフィルムを剥がし、寸法２２０ｍｍ×２２０ｍｍである平型を有するプレス装置の温度、上が１４５℃、下が１３０℃とした金型に６００ｇをチャージ率（型面にＳＭＣが覆う面積の割合）４６．５％となるように投入し、面圧１０ＭＰａ、保圧時間７分間で、加熱圧縮して厚さ７ｍｍの平板成形品Ｍ−１を作製した。
実施例２
【００５３】
（１） 実施例１の（１）と同様な装置にＰＥＴを８６１．７ｇ、ネオペンチルグリコールを４６６．７ｇ、プロピレングリコールを５６８．５ｇ、ｔ−ブチルチタネートを０．２２ｇ仕込み、不活性気流中、２００℃に加温し、５時間反応させた。その後、１６０℃に冷却し、更に、実施例１の（１）で得たＤＭ−１を３７６．９ｇ、無水マレイン酸を１０２６．２ｇ、トルキノンを０．０７ｇ仕込み、２１０℃に加温し、１０時間縮合反応させて、酸価２２の不飽和ポリエステル樹脂ＵＰ−II(数平均分子量：３１００、ゲル浸透クロマトグラフィーにて測定)を得た。このＵＰ−IIを６０重量部、トルキノンを０．０３％溶解させたスチレン４０重量部に加え完全に溶解させ、樹脂温度を５０〜６０℃に保温し、１０．０ｇのスチレンに溶解した１０．０ｇの１，６−ヘキサメチレンジイソシアネ−トを５時間かけて滴下し、不飽和ポリエステル樹脂ＵＰ−2を得た。
（３） ＵＰ−２をＵＰ−１の代わりに用いる以外は、実施例１の（３）と全く同様にしてＳＭＣ−２を得た。
（４） ＳＭＣ−２をＳＭＣ−１の代わりに用いる以外は、実施例１の（４）と全く同様にしてＭ−２を得た。
比較例１
【００５４】
（１） 実施例１の（１）と同様な装置にＰＥＴを９９２．１ｇ、ネオペンチルグリコールを５３７．４ｇ、プロピレングリコールを５８９．０ｇ、ｔ−ブチルチタネートを０．２５ｇ仕込み、不活性気流中、マントルヒーターで２００℃に加温し、５時間反応させた。その後、１６０℃に冷却し、更に、無水マレイン酸を１１８１．５ｇ、トルキノンを０．０７ｇ仕込み、２１０℃に加温し、１０時間縮合反応させて、酸価２４の不飽和ポリエステル樹脂ＵＰ−III(数平均分子量：３５００、ゲル浸透クロマトグラフィーにて測定)を得た。このＵＰ−IIIを６０重量部、トルキノンを０．０３％溶解させたスチレン４０重量部に加え完全に溶解させて不飽和ポリエステル樹脂組成物ＵＰ−３を得た。
（２） ＵＰ−３をＵＰ−１の代わりに用いる以外は、実施例１の（３）と全く同様にしてＳＭＣ−３を得た。
（３） ＳＭＣ−３をＳＭＣ−１の代わりに用いる以外は、実施例１の（４）と全く同様にしてＭ−３を得た。
比較例２
【００５５】
（１） 実施例１の（１）と同様な装置にジシクロペンタジエンを１８１．４ｇ、無水マレイン酸を１３４．５ｇ、蒸留水を２４．７ｇ、トルキノンを０．０６ｇ仕込み、不活性気流中、発熱を抑えながらマントルヒーターで加温し、１４０℃で２時間反応させて、ジシクロペンタジエンとマレイン酸のモノエステル（ジシクロペンタジエンマレート）作った後、１００℃に冷却し、更に、イソフタル酸を９１１．６ｇ、プロピレングリコールを１０７５．１ｇ、無水マレイン酸を６７２．６ｇ仕込み、不活性気流中、２１５℃に加温し、１０縮合反応させて、酸価３０の不飽和ポリエステル樹脂ＵＰ−IV(数平均分子量：２３００、ゲル浸透クロマトグラフィーにて測定)を得た。このＵＰ−IVを６０重量部、トルキノンを０．０３％溶解させたスチレン４０重量部に加え完全に溶解させて不飽和ポリエステル樹脂組成物ＵＰ−４を得た。 
（２） ＵＰ−４をＵＰ−１の代わりに用いる以外は、実施例１の（３）と全く同様にしてＳＭＣ−４を得た。
（３） ＳＭＣ−４をＳＭＣ−１の代わりに用いる以外は、実施例１の（４）と全く同様にしてＭ−４を得た。
比較例３
【００５６】
（１） 実施例１の（１）と同様な装置にネオペンチルグリコールを９６２．９ｇ、プロピレングリコールを４００．４ｇ、無水マレイン酸を１０４６．０ｇ、イソフタル酸を５９０．７ｇ、トルキノンを０．０６ｇ仕込み、不活性気流中、マントルヒーターで２２５℃に加温し、１５時間縮合反応させて、酸価２２の不飽和ポリエステル樹脂ＵＰ−V(数平均分子量：３９００、ゲル浸透クロマトグラフィーにて測定)を得た。このＵＰ−Vを６０重量部、トルキノンを０．０３％溶解させたスチレン４０重量部に加え完全に溶解させて不飽和ポリエステル樹脂組成物ＵＰ−５を得た。
（２） ＵＰ−５をＵＰ−１の代わりに用いる以外は、実施例１の（３）と全く同様にしてＳＭＣ−５を得た。
（３） ＳＭＣ−５をＳＭＣ−１の代わりに用いる以外は、実施例１の（４）と全く同様にしてＭ−５を得た。
次に、特性の評価方法について説明する。評価結果は、表１に示した。
（Ａ）成形品外観
光沢度
平板成形品Ｍ−１からＭ−９の上型面についてＪＩＳ Ｋ ７１０５に準じて６０度鏡面光沢度を測定した。
着色均一性（色むら）
平板成形品Ｍ−１からＭ−９の上型面について目視観察し、色むらの発生度合いにより、色むらの少ない順に、殆ど色むらがない：◎  <  ○  <  △  <  ×：色むらが目立つ
と記号で表して評価した。 
（Ｂ）衝撃強度；ＪＩＳ Ｋ ６９０２に準じ、落球衝撃試験を行い、裏面にクラックが入るまでの高さを求めた。おもりは２８ｇ鉄球を使用した。
【００５７】
【表１】
2005239950.tif 000002